КОМПЛЕКС ДОБАВОК, СОДЕРЖАЩИЙ МОДИФИКАТОРЫ АДГЕЗИИ И КОГЕЗИИ ДЛЯ АСФАЛЬТА

1. Комплекс добавок, пригодный для использования со смесью асфальта и заполнителей, причем указанный комплекс добавок включает i) от примерно 10 до 60% по массе поверхностно-активного компонента и ii) от примерно 20 до 90% модифицирующих реологию асфальта компонентов, где данный комплекс добавок улучшает характеристики влагостойкости смеси асфальта и заполнителей.
2. Комплекс добавок по п.1, в котором поверхностно-активный компонент включает по меньшей мере одно поверхностно-активное вещество, выбранное из группы, состоящей из:
(i) аминов формулы
,
1
2
в которой R представляет собой насыщенный или ненасыщенный, замещенный или незамещенный, необязательно разветвленный или циклический, углеводородный радикал с 8-24 атомами углерода, R и R могут быть одинаковыми или различными и представляют собой водород или углеводородный радикал с 1-24 атомами углерода;
(ii) диаминов и полиаминов формулы
,
3
в которой R имеет то же значение, что указано выше, а R представляет линейный или разветвленный углеводородный радикал с 1-6 атомами углерода;
(iii) этоксилированных или пропоксилированных аминов формулы
,
4
где R имеет то же значение, что указано выше; R представляет собой метил или водород; и x и y независимо выбраны из 0, 1 или 2;
(iv) этоксилированных или пропоксилированных алкилдиаминов или этоксилированных или пропоксилированных алкилполиаминов формулы:
,
3
4
где R, R и R имеют те же значения, что указаны выше; w=1-3; x, y и z независимо имеют значение 0, 1 или 2, и x+y+z<w+4;
(v) амидоаминов формулы
,
1
2
3
в которой R, R, R и R имеют те же значения, что указаны выше;
(vi) амидополиаминов формулы
,
3
в которой R и R имеют те же значения, что указаны выше, и x = целому числу от 1 до 10;
органических или неорганических солей вышеуказанных классов поверхностно-активных веществ;
(vii) амидоаминов, образованных конденсацией жирных кислот или сложных эфиров с побочными продуктами производства полиэтиленполиаминов, которые также могут содержать циклические и замещенные аминные группы;
(viii) имидазолинов, образованных дегидратацией таких амидоаминов; и
(ix) их смесей и сочетаний.
3. Комплекс добавок по п.1, в котором указанный поверхностно-активный компонент включает по меньшей мере одно аминное и/или модифицированное аминное поверхностно-активное вещество, выбранное из группы, состоящей из этоксилированных талловых аминов, жирных аминов, производных жирных аминов, амидоаминов/имидазолинов таллового масла, бисгексаметилентриамина и высших олигомеров, других алкиламинных поверхностно-активных веществ с углеводородной цепью, насыщенной или ненасыщенной, состоящей из 8-22 атомов углерода, и их смесей и сочетаний.
4. Комплекс добавок по п.3, в котором указанное поверхностно-активное вещество выбрано из группы, состоящей из таллового диамина, этоксилированного таллового диамина, имидазолина, полученного из жирных кислот таллового масла и смеси этиленаминов, гидрированного таллового диамина, этоксилированного гидрированного таллового пропилендиамина, таллового дипропилентриамина, таллового трипропилентетрамина и их производных, этоксилированных талловых аминов, жирных аминов, производных жирных аминов, амидоаминов/имидазолинов таллового масла, и их смесей и сочетаний.
5. Комплекс добавок по п.1, в котором указанный модифицирующий реологию асфальта компонент включает i) по меньшей мере один восковой компонент, ii) необязательно, по меньшей мере один нерастворимый в асфальте, неплавкий компонент и/или iii) по меньшей мере один смолистый компонент, и их смеси и сочетания.
6. Комплекс добавок по п.5, в котором указанный модифицирующий реологию асфальта компонент включает i) восковой компонент, и указанный восковой компонент выбран из группы, состоящей из восков растительного, животного, минерального или нефтяного происхождения.
7. Комплекс добавок по п.6, в котором указанный восковой компонент выбран из группы, состоящей из карнаубского воска, пчелиного воска, монтан-воска, произведенного из угля, воска Фишера-Тропша угольного, нефтяного или газового происхождения, амидных восков, жирных кислот и мыл; жирных спиртов, гидрогенизированных жиров, жирных сложных эфиров, и их смесей.
8. Комплекс добавок по п.7, в котором указанный восковой компонент выбран из группы, состоящей из парафинового воска, полиэтиленового воска, этиленбисстеарамида, стеариламида, стеарилстеарамида; стеарата алюминия, стеарата кальция, жирных кислот; жирных спиртов, гидрированных жиров, жирных сложных эфиров, и их смесей.
9. Комплекс добавок по п.1, в котором указанный модифицирующий реологию компонент включает нерастворимый в асфальте, неплавкий компонент.
10. Комплекс добавок по п.9, в котором указанный нерастворимый в асфальте, неплавкий компонент содержит сажу, глину, органически модифицированную глину, диоксид кремния, пирогенный диоксид кремния, известь, целлюлозное волокно, другие волокна, нерастворимые в асфальте, и их смеси и сочетания.
11. Комплекс добавок по п.1, в котором указанный модифицирующий реологию компонент включает смолистый компонент, причем указанный смолистый компонент включает смолу таллового масла, пек из соснового дегтя, талловые канифоли, сосновые канифоли, живичные канифоли, химически модифицированные смолы, модифицированные малеиновой и фумаровой кислотой канифоли, смолистые побочные продукты переработки таллового масла, химически модифицированные побочные продукты переработки таллового масла, смолистые побочные продукты переработки живичных канифолей, нефтяные смолы, фенольные смолы, полиэтилен, полипропилен, этилвинилацетат, натуральный каучук, стирол-бутадиеновый каучук, полихлоропрен, асфальтены искрошенного каучука, гильсонит, асфальт из Асфальтового озера в Тринидаде, побочные продукты деасфальтизации нефтей, окисленные асфальты, кубовые остатки ROSE, и их смеси.
12. Комплекс добавок по п.11, в котором указанный смолистый компонент выбран из группы, состоящей из смолы таллового масла, модифицированной малеиновой кислотой смолы таллового масла, канифольных кислот, головных погонов таллового масла, и их смесей.
13. Комплекс добавок по п.1, в котором указанный модифицирующий реологию асфальта компонент включает по меньшей мере два из следующих компонентов: i) восковой компонент, ii) нерастворимый в асфальте, неплавкий компонент и iii) смолистый компонент.
14. Комплекс добавок по п.1, в котором указанный модифицирующий реологию асфальта компонент включает i) по меньшей мере один восковой компонент и iii) по меньшей мере один смолистый компонент.
15. Комплекс добавок, пригодный для использования со смесью асфальта и заполнителей, причем указанный комплекс добавок включает:
i) от примерно 10 до 60% по массе поверхностно-активного компонента, где указанный поверхностно-активный компонент выбран из N-таллоалкилпропилендиамина, этоксилированного таллового диамина, имидазолина, полученного из талловых, гидрированных талловых жирных кислот или жирных кислот таллового масла и смеси этиленаминов, гидрированного таллового диамина, этоксилированного гидрированного таллового пропилендиамина, таллового дипропилентриамина, таллового трипропилентетрамина и их производных, этоксилированных талловых аминов, жирных аминов, производных жирных аминов, жирных амидоаминов/имидазолинов, солей любых из вышеупомянутых производных аминов с неорганическими или органическими кислотами, и их смесей и сочетаний, и
ii) от примерно 20 до 90% модифицирующего реологию асфальта компонента, где указанный модифицирующий реологию компонент включает a) восковой компонент и b) смолистый компонент, где указанный восковой компонент представляет собой воск Фишера-Тропша, а указанный смолистый компонент выбран из группы, состоящей из смолы таллового масла, модифицированной малеиновой кислотой смолы таллового масла, канифольных кислот, головных погонов таллового масла, и их смесей,
где данный комплекс добавок улучшает характеристики влагостойкости смеси асфальта и заполнителей.
16. Комплекс добавок по п.15, в котором указанный модификатор реологии включает воск Фишера-Тропша, имеющий точку застывания от примерно 68 до примерно 105°C.
17. Комплекс добавок по п.15, где указанный комплекс добавок находится в форме гранул, порошка, чешуек или катышков или в жидкой форме.
18. Способ улучшения характеристик влагостойкости горячей асфальтовой смеси, содержащей заполнители, причем указанный способ включает добавление к указанному асфальту эффективного количества комплекса добавок, включающего i) от примерно 10 до 60% по массе поверхностно-активного вещества, и ii) от примерно 20 до 90% модифицирующего реологию компонента.
19. Способ по п.18, в котором поверхностно-активный компонент включает по меньшей мере одно поверхностно-активное вещество, выбранное из группы, состоящей из:
(i) аминов форму лы
,
1
2
в которой R представляет собой насыщенный или ненасыщенный, замещенный или незамещенный, необязательно разветвленный или циклический, углеводородный радикал с 8-24 атомами углерода, R и R могут быть одинаковыми или различными и представляют собой водород или углеводородный радикал с 1-24 атомами углерода;
(ii) диаминов и полиаминов формулы
,
3
в которой R имеет то же значение, что указано выше, а R представляет линейный или разветвленный углеводородный радикал с 1-6 атомами углерода;
(iii) этоксилированных или пропоксилированных аминов формулы
,
4
где R имеет то же значение, что указано выше; R представляет собой метил или водород; и x и y независимо выбраны из 0, 1 или 2;
(iv) этоксилированных или пропоксилированных алкилдиаминов или этоксилированных или пропоксилированных алкилполиаминов формулы:
,
3
4
где R, R и R имеют те же значения, что указаны выше; w=1-3; x, y и z независимо имеют значение 0, 1 или 2, и x+y+z<w+4;
(v) амидоаминов формулы
,
1
2
3
в которой R, R, R и R имеют те же значения, что указаны выше;
(vi) амидополиаминов формулы
,
3
в которой R и R имеют те же значения, что указаны выше, и x = целому числу от 1 до 10;
органических или неорганических солей вышеуказанных классов поверхностно-активных веществ;
(vii) имидазолинов, образованных конденсацией амидоаминов;
(viii) имидазолинов, образованных конденсацией жирных кислот или сложных эфиров с побочными продуктами производства полиэтиленполиаминов, которые также могут содержать циклические и замещенные аминные группы;  и
(ix) их смесей и сочетаний.
20. Способ по п.18, в котором указанный модифицирующий реологию асфальта компонент включает по меньшей мере два из следующих компонентов: i) восковой компонент, ii) необязательно, нерастворимый в асфальте, неплавкий компонент и iii) смолистый компонент.
21. Способ по п.19, в котором указанный поверхностно-активный компонент включает по меньшей мере одно аминное и/или модифицированное аминное поверхностно-активное вещество, выбранное из группы, состоящей из этоксилированных талловых аминов, жирных аминов, производных жирных аминов, амидоаминов/имидазолинов таллового масла, бисгексаметилентриамина и высших олигомеров, других алкиламинных поверхностно-активных веществ с углеводородной цепью, насыщенной или ненасыщенной, состоящей из 8-22 атомов углерода, и их смесей и сочетаний.
22. Способ по п.21, в котором указанное поверхностно-активное вещество выбрано из группы, состоящей из таллового диамина, этоксилированного таллового пропилендиамина, имидазолина, полученного из талловых жирных кислот, гидрированных талловых жирных кислот или жирных кислот таллового масла и смеси этиленаминов, гидрированного таллового пропилендиамина, этоксилированного гидрированного таллового пропилендиамина, таллового дипропилентриамина, таллового трипропилентетрамина и их производных, этоксилированных талловых аминов, жирных аминов, производных жирных аминов, амидоаминов/имидазолинов таллового масла, и их смесей и сочетаний.
23. Способ по п.19, в котором указанный модифицирующий реологию асфальта компонент включает i) по меньшей мере один восковой компонент, ii) необязательно, по меньшей мере один нерастворимый в асфальте, неплавкий компонент и/или iii) по меньшей мере один смолистый компонент, и их смеси и сочетания.
24. Способ по п.19, в котором указанный модифицирующий реологию асфальта компонент включает i) восковой компонент, и указанный восковой компонент выбран из группы, состоящей из восков растительного, животного, минерального или нефтяного происхождения.
25. Способ по п.24, в котором указанный восковой компонент выбран из группы, состоящей из карнаубского воска, пчелиного воска, монтан-воска, произведенного из угля, воска Фишера-Тропша угольного, нефтяного или газового происхождения, амидных восков, полимеров пластомерного или эластомерного характера; асфальтовых материалов с высокой точкой размягчения; асфальтенов, других асфальтов нулевого проникновения, жирных кислот и мыл; жирных спиртов, гидрированных жиров, жирных сложных эфиров, и их смесей.
26. Способ по п.25, в котором указанный модифицирующий реологию асфальта компонент включает i) восковой компонент и iii) смолистый компонент, где указанный восковой компонент представляет собой воск Фишера-Тропша, а указанный смолистый компонент выбран из группы, состоящей из смолы таллового масла, модифицированной малеиновой кислотой смолы таллового масла, канифольных кислот, головных погонов таллового масла, и их смесей.
27. Способ по п.25, в котором указанный восковой компонент выбран из группы, состоящей из парафинового воска, полиэтиленового воска, этиленбисстеарамида, стеариламида, стеарилстеарамида; стеарата алюминия, стеарата кальция, жирных кислот; жирных спиртов, гидрированных жиров, жирных сложных эфиров, и их смесей.
28. Способ по п.18, в котором указанный модифицирующий реологию компонент включает нерастворимый в асфальте, неплавкий компонент.
29. Способ по п.28, в котором указанный нерастворимый в асфальте, неплавкий компонент содержит сажу, глину, органически модифицированную глину, диоксид кремния, пирогенный диоксид кремния, известь, целлюлозное волокно, другие волокна, нерастворимые в асфальте, и их смеси и сочетания.
30. Способ по п.18, в котором указанный модифицирующий реологию компонент включает смолистый компонент, причем указанный смолистый компонент включает смолу таллового масла, пек из соснового дегтя, талловые канифоли, сосновые канифоли, живичные канифоли, химически модифицированные смолы, модифицированные малеиновой и фумаровой кислотой канифоли, смолистые побочные продукты переработки таллового масла, химически модифицированные побочные продукты переработки таллового масла, смолистые побочные продукты переработки живичных канифолей, нефтяные смолы, фенольные смолы, полиэтилен, полипропилен, этилвинилацетат, натуральный каучук, стирол-бутадиеновый каучук, полихлоропрен, асфальтены искрошенного каучука, гильсонит, асфальт из Асфальтового озера в Тринидаде, побочные продукты деасфальтизации нефтей, окисленные асфальты, кубовые остатки ROSE, и их смеси.
31. Способ по п.30, в котором указанный смолистый компонент выбран из группы, состоящей из смолы таллового масла, модифицированной малеиновой кислотой смолы таллового масла, канифольных кислот, головных погонов таллового масла, и их смесей.
32. Способ по п.30, в котором указанный модифицирующий реологию асфальта компонент включает по меньшей мере один восковой компонент и по меньшей мере один смолистый компонент.
33. Способ по п.18, где указанный комплекс добавок находится в форме гранул, порошка, чешуек или катышков или в жидкой форме.
34. Способ по п.18, в котором указанный асфальт и заполнители смешивают в смесителе и в котором указанный комплекс добавок a) подмешивают в указанный асфальт до того как заполнители введены в смеситель; или b) добавляют к заполнителям или части заполнителей до того как асфальт введен в смеситель; или c) добавляют в смеситель после того как асфальт добавлен к заполнителю в указанный смеситель, или сочетают a)-c).